2 L 의 4 구 플라스크 에 다음 실시 예의 배합 조건 으로 하 여 시약 을 투입 하 였 고 , 반응 공정 은 다음 과 같 다 . 상기 에서 합성 한 아크릴 점착 폴리 올 바인더 수지 에 2 - isocyanatoethyl methacrylate ( 상품명 : Karenz MOI , 昭和 電工 ( 日 ) ) 을 아크릴 폴리 올 고형분 대비 각각 15 mol % 부가 하 였 다 . 8 시간 후 , 디 부틸 틴 디 라우 레이트 ( dibutyltin dilaurate ) ( DBTDL ) 20 ppm 을 넣 고 , 60 ℃ × 8 hr 반응 시켜 2 - isocyanatoethyl methacrylate 모노머 의 이 소시아 네이트 기 가 바인더 의 수산기 와 반응 하 여 FT - IR 상 에서 없 어 짐 을 반응 의 종말점 으로 하 여 , 에틸 아세테이트 를 넣 어 냉각 시켜 , 고형분 45 % 광경 화형 아크릴 계 점착 바인더 ( 1 ) 를 합성 하 였 다 .